(57)【特許請求の範囲】
【請求項１】
ポリオレフィン系樹脂１００重量部と揮発成分を０．１０〜２０重量％含む高分子微粒子アンチブロッキング剤２〜１００重量部を含有してなることを特徴とするアンチブロッキング剤マスターバッチ。
【請求項２】
高分子微粒子アンチブロッキング剤に含まれる揮発成分が０．１０〜１５重量％であり、その平均粒子径が０．５〜１５μｍであることを特徴とする請求項１記載のアンチブロッキング剤マスターバッチ。
【請求項３】
請求項１又は２記載のアンチブロッキング剤マスターバッチを高分子微粒子アンチブロッキング剤の濃度が０．０１〜２重量％になるようにポリオレフィン系樹脂で希釈することを特徴とするポリオレフィン系樹脂フィルムの製造方法。
【発明の詳細な説明】
【０００１】
【発明の属する技術分野】
本発明は、アンチブロッキング剤マスターバッチに関する。さらに詳細には、ポリオレフィン系樹脂へのアンチブロッキング剤である高分子微粒子の分散が良好で、フィルムにした場合、透明性、透視感や白斑点（ボイドともいう）発生がないこと等の外観および耐ブロッキング性等の取扱い性のバランスに優れるオレフィン系樹脂フィルム用アンチブロッキング剤マスターバッチに関する。
【０００２】
【従来の技術】
ポリオレフィン系樹脂からなるポリオレフィン系樹脂フィルムは透明性や機械的特性等の物性が優れるために、食品包装用材料や繊維包装用材料等に使用される。しかし、ポリオレフィン系樹脂フィルムは耐ブロッキング性が不充分であり、フィルムを重ね合わせると互いに密着し、包装時の作業性が低下する。
【０００３】
ポリオレフィン系樹脂フィルムの耐ブロッキング性を向上させるため、ポリオレフィン系樹脂にアンチブロッキング剤として微粉状もしくは微粒子状の無機物質を用いたポリオレフィン系樹脂組成物が報告されている。例えば、特公昭４８−１４４２３号公報には珪酸マグネシウムを主成分とする微粒子を、特公昭５２−１６１３４号公報にはゼオライト粉末を用いたポリオレフィン系樹脂組成物及びその組成物からなるフィルムが報告されている。
【０００４】
しかし、これらのポリオレフィン系樹脂組成物はアンチブロッキング剤である微粉状もしくは微粒子状の無機物質とポリオレフィン系樹脂の親和性が不十分であるため、その組成物を用いてフィルムを成形すると無機物質を核としてボイドが発生し、フィルムの透明性が悪化するという問題を有している。また、無機物質が硬いため、フィルム同士を擦りあわせた時に傷が発生する、即ち、フィルムの耐傷つき性も悪いという問題を有している。
【０００５】
これらの微紛状もしくは微粒子状の無機物質に替えて、アンチブロッキング剤として高分子微粒子を用いたポリオレフィン系樹脂組成物が報告されている。例えば、特開昭５７−６４５２２号公報には粒径３〜４０μｍの架橋構造を有し、かつ融点を有しない高分子微粉体を、特開平５−２１４１２０号公報には平均粒径が０．５〜７μｍである不活性有機高分子架橋粒子を、また、特開平６−１０７８６８号公報には平均粒径０．４〜７μｍのアクリル系単量体とスチレン系単量体とを主成分として共重合している重合体の架橋粒子を用いたポリオレフィン系樹脂組成物及びその組成物からなるフィルムが報告されている。しかし、これらの高分子微粒子には、その微粒子とポリプロピレン系樹脂との界面の親和性が不十分であるため、フィルムにボイドが発生し透明性を悪化させるという問題点がある。
【０００６】
一方、一般にフィルムの製造方法として、必要量のアンチブロッキング剤をポリオレフィン系樹脂に予め添加した原料樹脂を用いる方法が用いられる。しかし、この方法ではフィルムの種類に応じて多数の原料樹脂を用意する必要があり、また、アンチブロッキング剤が低濃度であるため原料樹脂が大容量になり、フィルムの生産効率が低下する。
【０００７】
そこで、生産効率を上げるために、近年、アンチブロッキング剤が高濃度である原料樹脂、即ちマスターバッチを予め用意しておき、そのマスターバッチをポリオレフィン系樹脂で希釈してフィルムを製造し、適宜アンチブロッキング剤の濃度を調整する方法が用いられるようになってきた。
【０００８】
しかし、アンチブロッキング剤である高分子微粒子はポリオレフィン系樹脂に分散し難いものであり、マスターバッチはアンチブロッキング剤である高分子微粒子の凝集物を含むものであった。マスターバッチをポリオレフィン系樹脂で希釈してフィルムを製造する際に、凝集物が分散せず、その凝集物に起因する白斑点が発生し、フィルムの外観が悪化し、また、フィルムへの印刷時にインク飛びが発生する等の問題があった。
【０００９】
【発明が解決しようとする課題】
本発明における課題は、ポリオレフィン系樹脂へのアンチブロッキング剤である高分子微粒子の分散が良好で、フィルムにした場合、透明性、透視感や白斑点発生がないこと等の外観および耐ブロッキング性等の取扱い性のバランスに優れるポリオレフィン系樹脂フィルム用アンチブロッキング剤マスターバッチを提供することにある。
【００１０】
【課題を解決するための手段】
本発明者らはかかる実状に鑑み、鋭意検討した結果、ポリオレフィン系樹脂及びアンチブロッキング剤である特定量の揮発成分を含有する高分子微粒子からなるアンチブロッキング剤マスターバッチを用いることにより、上記課題を解決できることを見出し、本発明を完成するに至った。
【００１１】
すなわち本発明は、
ポリオレフィン系樹脂（成分Ａ）１００重量部と揮発成分を０．１０〜２０重量％含む高分子微粒子アンチブロッキング剤（成分Ｂ）２〜１００重量部を含有してなるアンチブロッキング剤マスターバッチに係るものである。
【００１２】
【発明の実施の形態】
以下、本発明について詳細に説明する。
本発明で使用するポリオレフィン系樹脂（成分Ａ）とは、オレフィン系単量体の単独重合体または共重合体もしくはこれらの混合物であり、オレフィン系単量体とはエチレン及びα−オレフィンであり、α−オレフィンとしては、例えばプロピレン、ブテン−１、ヘキセン−１、４−メチルペンテン−１、オクテン−１等が挙げられる。
【００１３】
ポリオレフィン系樹脂としてはポリプロピレン系樹脂が好ましく、ポリプロピレン系樹脂とは、プロピレン単量体の単独重合体または共重合体もしくはこれらの混合物であり、例えば、プロピレン単独重合体、プロピレンと他のオレフィンとの共重合体もしくはこれらの混合物が挙げられる。プロピレンと他のオレフィンとの共重合体としては、例えばプロピレン−エチレン共重合体、プロピレン−ブテン−１共重合体、プロピレン−エチレン−ブテン−１共重合体等が挙げられる。
【００１４】
ポリプロピレン系樹脂としては、結晶性プロピレン単独重合体及び／又は結晶性プロピレン共重合体を含むポリプロピレン系樹脂が好ましい。
結晶性とは、結晶性プロピレン単独重合体または結晶性プロピレン共重合体に含まれる冷キシレン（２０℃キシレン）可溶部（ＣＸＳ）の量により決めることができる。冷キシレン可溶部（ＣＸＳ）が多いとアモルファス部分が多く、結晶性が低いことを示し、冷キシレン可溶部（ＣＸＳ）が少ないとアモルファス部分が少なく、結晶性が高いことを示す。冷キシレン可溶部（ＣＸＳ）は３０重量％以下が好ましく、より好ましくは２０重量％以下であり、特に好ましくは１５重量％以下である。
【００１５】
より好ましいポリプロピレン系樹脂としては、結晶性プロピレン単独重合体、及び、エチレン、ブテン−１、ヘキセン−１、４−メチルペンテン−１、オクテン−１の中から選ばれた少なくとも１種類以上の単量体の含有量が２重量％以下である結晶性プロピレン共重合体である。
【００１６】
本発明で使用するポリオレフィン系樹脂のメルトフローメート（ＭＦＲ）は、０．１〜２０ｇ／１０分のものが加工性及びフィルム物性の点で好ましく、０．５〜１０ｇ／１０分のものがより好ましい。
【００１７】
また、本発明で使用するポリオレフィン系樹脂には、本発明の目的及び効果を損なわない範囲において、必要に応じてポリエチレン、ポリブテン−１、スチレン系樹脂、エチレン−プロピレン共重合体ゴム、エチレン−プロピレン−ジエン共重合体ゴム等のポリオレフィン系重合体を添加しても良い。
【００１８】
本発明で使用する高分子微粒子アンチブロッキング剤（成分Ｂ）は、特に限定はないが、芳香族モノビニル化合物、アクリル酸エステル化合物、メタアクリル酸エステル化合物、モノまたはジカルボン酸およびジカルボン酸無水物、シアン化ビニル化合物、アクリルアミド化合物、イオン性モノマー等の単量体を少なくとも1種類以上、付加重合させたものが挙げられる。
【００１９】
具体的には、芳香族モノビニル化合物としてはスチレン、α−メチルスチレン等が挙げられ、アクリル酸エステル化合物としてはメチルアクリレート、２−エチルヘキシルアクリレート等が挙げられ、メタアクリル酸エステル化合物としてはメチルメタアクリレート、２−エチルヘキシルメタアクリレート等が挙げられ、モノまたはジカルボン酸およびジカルボン酸無水物としてはアクリル酸、メタアクリル酸、マレイン酸、無水マレイン酸等が挙げられ、シアン化ビニル化合物としてはアクリロニトリル、メタアクリロニトリル等が挙げられ、アクリルアミド化合物としてはアクリルアミド、メタアクリルアミド、Ｎ−メチロールアクリルアミド、Ｎ−メチロールメタアクリルアミド等が挙げられ、イオン性モノマーとしてはアクリル酸ナトリウム、メタアクリル酸ナトリウム、スチレンスルフォン酸ナトリウム等が挙げられる。好ましくは、スチレン、メチルアクリレート、メチルメタアクリレート、２−エチルヘキシルアクリレート、２−エチルヘキシルメタアクリレートである。
【００２０】
付加重合方法としては、例えば、一般的な懸濁重合法、マイクロサスペンジョン重合法、分散重合法、乳化重合法、ソープフリー重合法、シード重合法等を用いることができる。なかでも乳化重合法、分散重合法、ソープフリー重合法、シード重合法がフィルム物性の点で好ましい。
【００２１】
本発明で使用する高分子微粒子は、上記単量体を重合する際に少なくとも1種類以上の架橋剤を併用して重合した架橋された高分子微粒子であっても良い。高分子微粒子の重合の際に用いる事のできる架橋剤としては、分子中に重合性二重結合を含む官能基を２個以上有するものが挙げられる。このような架橋剤の具体例としては、ジビニルベンゼン、トリメチロールプロパントリアクリレート、トリメチロールプロパントリメタアクリレート、グリシジルアクリレート、グリシジルメタアクリレート、アリルアクリレート、アリルメタアクリレート等が挙げられる。このような架橋された高分子微粒子は、ポリオレフィン系樹脂フィルム成形時における混練、シート形成、延伸の各工程において、その形状をある程度保持する点において好ましい。
【００２２】
本発明で使用する高分子微粒子としては、一般的に平均粒子径が０．５〜１５μｍのものが使用できる。好ましくは０．８〜１０μｍ、さらに好ましくは１．０〜８．０μｍである。
【００２３】
本発明で使用する高分子微粒子に用いられる揮発成分は、特に限定はなく、例えば、通常、溶媒として用いられるものを挙げることができる。具体的には水、アルコール類、飽和炭化水素類、芳香族炭化水素類、ケトン類、アルデヒド類、有機酸エステル類及びエーテル類、またはこれらの混合物が挙げられる。アルコール類としてはメタノール、エタノール、プロパノール、ペンタノール、ヘキサノール、オクタノール、ベンジルアルコール、エチレングリコール等が挙げられ、飽和炭化水素類としてはペンタン、ヘキサン、ヘプタン、オクタン等が挙げられ、芳香族炭化水素類としてはベンゼン、トルエン、キシレン等が挙げられ、ケトン類としてはアセトン、メチルエチルケトン、メチルイソブチルケトン等が挙げられ、アルデヒド類としてはアセトアルデヒド、プロピオンアルデヒド、ベンズアルデヒド等が挙げられ、有機酸エステル類としては酢酸メチル、酢酸エチル、酢酸オクチル、酪酸メチル、メタクリル酸メチル、安息香酸メチル、安息香酸エチル等が挙げられ、エーテル類としてはイソプロピルエーテル、ブチルエーテル、アミルエーテル、テトラヒドロフラン、アニソール等が挙げられる。好ましくは水、メタノール、エタノール、プロパノール、ヘキサン、ヘプタン、トルエン、キシレンであり、特に好ましくは水である。
【００２４】
本発明で使用する高分子微粒子に含まれる揮発成分の量は０．１０〜２０重量％である。好ましくは０．１０〜１５重量％であり、特に好ましくは０．１０〜１０重量％である。揮発成分の量が０．１０重量％未満である場合、高分子微粒子の分散が不充分なことがあり、２０重量％を超えた場合、高分子微粒子とポリオレフィン系樹脂の混合物を溶融押出しする際に、混合物が押出機スクリューへ食い込みにくくなったり、押出された樹脂が発泡したりするため、溶融押出しができなくなることがある。
【００２５】
本発明で使用する高分子微粒子に含まれる揮発成分の濃度の調整方法としては、特に限定はなく、例えば下記のような方法が挙げられる。
▲１▼高分子微粒子を重合する際に用いる溶媒または洗浄液もしくはその溶媒を揮発成分として、高分子微粒子中に所定の濃度で残存させる方法。
▲２▼高分子微粒子を重合する際に用いる溶媒または洗浄液もしくはその溶媒を揮発成分として、高分子微粒子中に高濃度で残存させ、揮発成分を乾燥、除去して所定の濃度に調整する方法。揮発成分を乾燥、除去する方法としては、例えばスプレードライヤー、ナウタードライヤー、オーブン乾燥器等を用いる方法が挙げられる。
▲３▼高分子微粒子を重合する際に用いる溶媒または洗浄液もしくはその溶媒を揮発成分として、高分子微粒子中に高濃度で残存させ、ポリオレフィン系樹脂粉と混合し、揮発成分を乾燥、除去して所定の濃度に調整する方法。混合および揮発成分の乾燥、除去する方法としては、例えばヘンシェミキサー、タンブラーミキサー、ナウタードライヤー等を用いる方法が挙げられる。
▲４▼高分子微粒子を重合する際に用いる溶媒または洗浄液もしくはその溶媒をろ過、乾燥等により完全に除去した後、別途、揮発成分を高分子微粒子に添加して所定の濃度に調整する方法。
【００２６】
本発明で使用する高分子微粒子に含まれる揮発成分の役割、ポリオレフィン系樹脂への分散に関する作用機構は明らかではないが、揮発成分は高分子微粒子同士の隙間又は高分子微粒子内部に存在し、ポリオレフィン系樹脂と混合、溶融混練される際に加熱され、揮発成分が揮発、蒸発し、高分子微粒子間に隙間ができ、高分子微粒子同士がほぐれ凝集することなく、ポリオレフィン系樹脂へ分散すると考えられる。
【００２７】
本発明のアンチブロッキング剤マスターバッチにおいて、ポリオレフィン系樹脂（成分Ａ）と揮発成分を０．１０〜２０重量％含む高分子微粒子（成分Ｂ）の配合割合は、ポリオレフィン系樹脂（成分Ａ）１００重量部に対して、揮発成分を０．１０〜２０重量％含む高分子微粒子（成分Ｂ）を２〜１００重量部であり、好ましくは２〜８０重量部、特に好ましくは２〜５０重量部である。
【００２８】
揮発成分を０．１０〜２０重量％含む高分子微粒子の配合量が２重量部未満である場合、マスターバッチとしての生産効率が不充分なことがあり、１００重量部を超えた場合、ポリオレフィン系樹脂への高分子微粒子の分散が不充分なことがある。
【００２９】
本発明のアンチブロッキング剤マスターバッチの配合方法としては、ポリオレフィン系樹脂と揮発成分を０．１０〜２０重量％含む高分子微粒子が均一に混合される方法であれば良く、例えば、リボンブレンダー、ヘンシェルミキサー、タンブラーミキサー等を用いて混合する方法等が挙げられる。
【００３０】
本発明のアンチブロッキング剤マスターバッチには、本発明の目的と効果を損なわない範囲において、公知の添加剤、例えば酸化防止剤、中和剤、滑剤、無滴剤、帯電防止剤、造核剤等を併用しても良い。これらの添加剤の配合は、アンチブロッキング剤マスターバッチの各成分を配合、混合する時に適宜配合することができる。
【００３１】
本発明のアンチブロッキング剤マスターバッチは、各成分の配合後、または各成分と添加剤の配合後、公知の方法、例えば押出機を用いてペレット化することもできる。この場合、押出機の設定温度は通常１８０〜２８０℃であり、好ましくは２００〜２５０℃である。
【００３２】
本発明のアンチブロッキング剤マスターバッチは、フィルムの製造に好適に用いられる。フィルムの製造方法としては、アンチブロッキング剤マスターバッチをポリオレフィン系樹脂で希釈し、フィルムを製造する方法が用いられる。希釈後のフィルムの製造方法は、特に限定はなく、公知の方法が用いられる。例えば、アンチブロッキング剤マスターバッチをポリオレフィン系樹脂で希釈したものを溶融混練し、Ｔダイ製膜法、チューブラー製膜法等の溶融押出し成形法が挙げられる。好ましくは、アンチブロッキング剤マスターバッチをポリオレフィン系樹脂で希釈したものを溶融混練し、シート状に押出した後、冷却ロールで冷却し、次いで加熱しながら少なくとも一軸方向に延伸してフィルムにするテンター製膜法である。
【００３３】
本発明のアンチブロッキング剤マスターバッチを使用して得られるフィルムに含まれるアンチブロッキング剤である高分子微粒子の濃度は、０．０１〜２重量％であり、好ましくは０．０３〜１重量％、特に好ましくは０．０５〜０．８重量％である。高分子微粒子の含有量が０．０１重量％未満である場合、フィルムの耐ブロッキング性が不充分なことがあり、また、２重量％を越えた場合、フィルムの透明性が悪化することがある。
【００３４】
本発明記載のアンチブロッキング剤マスターバッチを使用して得られるフィルムの厚みとしては、特に限定はなく、通常１〜２００μｍであり、好ましくは５〜１００μｍであり、更に好ましくは８〜５０μｍである。
【００３５】
以下、実施例、および比較例によって本発明をさらに詳細に説明するが、本発明は、以下の実施例によって特に限定を受けるものではない。なお、本発明の詳細な説明および実施例中の各項目の測定値は、下記の方法で測定した。
【００３６】
１．高分子微粒子に含まれる揮発成分量測定（単位：重量％）
試料７０ｇをＩＵＣＨＩ社製  ＬＡＣＯＭ  ＤＲＹ  ＯＶＥＮを用いて、１１０℃で１時間乾燥し、乾燥後デシケーター内で室温まで放冷し、０．０１ｇのオーダーまで測定可能な電子天秤を用い、下式より求めた。
揮発成分量(重量％)＝｛（乾燥前重量−乾燥後重量）／乾燥前重量｝×１００なお、本発明で使用したポリオレフィン系樹脂はＭＦＲが２．３ｇ／１０分であり、ＣＸＳが３．０重量％であるプロピレンポリマー粉であり、このプロピレンポリマー粉に含まれる揮発成分量は０重量％であった。
【００３７】
２．フィルム物性
（１）ヘイズ（単位：％）
ＡＳＴＭ  Ｄ−１００３に準拠して測定した。
（２）拡散透過光度（ＬＳＩ）（単位：％）
東洋精機（株）社製ＬＳＩ試験機（±０．４°〜１．２°の散乱透過光を受光）により測定した。ＬＳＩ値を透視感の尺度とした。
（３）耐ブロッキング性（単位：ＭＰａまたはｋｇ／１２ｃｍ2）：１２０ｍｍ×３０ｍｍのフィルムを用いて、フィルム同士を重ね合わせ、５００ｇ／４０ｍｍ×３０ｍｍの荷重下で６０℃、３時間状態調整を行なった。その後、２３℃、湿度５０％雰囲気下に３０分以上放置し、状態調整を行なった後、せん断引張試験機を用いて２００ｍｍ／分の速度で引張り試験を行い、フィルムの剥離に要する強度を測定した。一つの試料につき、４回測定を行い、その平均値を算出して、フィルムの耐ブロッキング性の値とした。
【００３８】
（４）白斑点個数：（単位：個／２５ｃｍ2）
目視でフィルムの任意の５ｃｍ×５ｃｍの領域にある約０．２〜１ｍｍの大きさの白斑点の個数を求めた。この操作を２回繰り返して平均値を求めた。
【００３９】
実施例１
（ａ）高分子微粒子の合成
攪拌機および還流冷却器付きの耐圧ガラス容器にメタノール３８０重量部、イオン交換水２０重量部、スチレン３４重量部、２−エチルヘキシルアクリレート６０重量部、５５％ジビニルベンゼン１１重量部、ヒドロキシプロピルセルロース２．５重量部、ｔ−ブチルパーオキシ−２−エチルヘキサノエート２重量部を仕込み、均一に溶解後、容器を密閉し、９０℃にて１０時間重合した。次いで、メタノール２００重量部、スチレン４８重量部、５５％ジビニルベンゼン４重量部、２，２’−アゾビス（２，４−ジメチルバレロニトリル）１重量部の混合溶液を６０℃にて２０分間かけて添加後、さらに６０℃で４時間重合し、高分子微粒子の有機溶媒スラリーを得た。この有機溶媒スラリーより一部サンプリングして微粒子の粒径を測定したところ平均粒径１．２μｍであった。
【００４０】
続いて、このスラリーに加圧スチームを吹き込み、蒸発してくるメタノール・水混合物をコンデンサーで回収した。重合液温度が９９℃に到達したところでスチームの吹き込みを終了し、高分子微粒子の水スラリーを得た。さらに定性ろ紙Ｎｏ．１を用いて得られた水スラリーを吸引ろ過し、揮発成分量４８重量％の高分子微粒子のウェットケーキを得た。
【００４１】
（ｂ）高分子微粒子に含まれる揮発成分量の調整
メルトインデックス２．３ｇ／１０分なるプロピレンポリマー粉１５０重量部に対して、前記（ａ）で得られた揮発成分量４８重量％の高分子微粒子１８１重量部をナウタードライヤーに投入し、スチームによりジャケット温度１０５℃に調整し、内部を４０００Ｐａ（約３０Ｔｏｒｒ）まで減圧して均一に攪拌しながら乾燥を開始した。内部の試料の温度が４０℃になった時点で乾燥を終了した。得られた高分子微粒子に含まれる揮発成分量は０．３８重量％であった。
【００４２】
（ｃ）マスターバッチの作製
ポリオレフィン系樹脂（成分Ａ）である前記プロピレンポリマー粉１００重量部に対して、成分Ｂである揮発成分を０．３８重量％含む高分子微粒子２５重量部と、中和剤としてステアリン酸カルシウム０．１重量部、酸化防止剤としてＢＨＴ（２，６−ジ−ｔ−ブチル−４−メチルフェノール）０．２重量部、およびＩｒｇａｎｏｘ１０１０（チバスペシャリティーケミカルズ社製）０．２重量部をヘンシェルミキサーで混合した後、押出機を用いて２２０℃で造粒し、ペレット化して高分子微粒子が２０重量％のアンチブロッキング剤マスターバッチを得た。表１にマスターバッチにおけるポリオレフィン系樹脂（成分Ａ）と高分子微粒子（成分Ｂ）の配合量を示した。
【００４３】
（ｄ）延伸フィルムの作製
ポリプロピレンペレット（商品名：住友ノーブレン、グレードＦＳ２０１１Ｄ）９９重量部に対して、上記（ｃ）で作製したアンチブロッキング剤マスターバッチのペレット１重量部を加えてペレットブレンダーで混合した後、樹脂温度２６０℃で溶融押出を行い、６０℃の冷却ロールで急冷させ、厚さ０．８ｍｍのシートを得た。このシートを予熱後、縦延伸機のロール周速差により延伸温度１４５℃で縦方向に５倍延伸し、さらにテンター式延伸機にて延伸温度１５７℃で横方向に８倍延伸した。続いて、１６５℃で熱処理を行い、厚さ２０μｍのフィルムとした後、片面コロナ処理を施した。フィルム物性を表２に示した。
【００４４】
実施例２
（ａ）高分子微粒子の合成
実施例１と同様にして高分子微粒子を合成した。続いて、実施例１と同様にして加圧スチームを吹き込み、蒸発してくるメタノール・水混合物をコンデンサーで回収した。重合液温度が９９℃に到達したところでスチームの吹き込みを終了し、高分子微粒子の水スラリーを得た。さらに定性ろ紙Ｎｏ．１を用いて得られた水スラリーを吸引ろ過し、揮発成分量４４重量％の高分子微粒子のウェットケーキを得た。
【００４５】
（ｂ）高分子微粒子に含まれる揮発成分量の調整
メルトインデックス２．３ｇ／１０分なるプロピレンポリマー粉２００重量部に対して、前記（ａ）で得られた揮発成分量４４重量％の高分子微粒子３７５重量部をナウタードライヤーに投入した以外は、実施例１と同様に乾燥を行なった。得られた高分子微粒子に含まれる揮発成分量は１．３重量％であった。
【００４６】
（ｃ）マスターバッチの作製
ポリオレフィン系樹脂（成分Ａ）である前記プロピレンポリマー粉１００重量部に対して、成分Ｂである揮発成分を１．３重量％含む高分子微粒子２６重量部とした以外は、実施例１と同様にして高分子微粒子が２０重量％であるアンチブロッキング剤マスターバッチを得た。表１にマスターバッチにおけるポリオレフィン系樹脂（成分Ａ）と高分子微粒子（成分Ｂ）の配合量を示した。
【００４７】
（ｄ）延伸フィルムの作製
実施例１と同様にしてフィルムを製膜した。フィルム物性を表２に示した。
【００４８】
実施例３
（ａ）高分子微粒子の合成
実施例１と同様にして高分子微粒子を合成した。続いて、実施例１と同様にして加圧スチームを吹き込み、蒸発してくるメタノール・水混合物をコンデンサーで回収した。重合液温度が９９℃に到達したところでスチームの吹き込みを終了し、高分子微粒子の水スラリーを得た。さらに定性ろ紙Ｎｏ．１を用いて得られた水スラリーを吸引ろ過し、揮発成分量４４重量％の高分子微粒子のウェットケーキを得た。
【００４９】
（ｂ）高分子微粒子に含まれる揮発成分量の調整
メルトインデックス２．３ｇ／１０分なるプロピレンポリマー粉２００重量部に対して、前記（ａ）で得られた揮発成分量４４重量％の高分子微粒子３４６重量部をナウタードライヤーに投入した以外は、実施例１と同様に乾燥を行なった。得られた高分子微粒子に含まれる揮発成分量は５．１重量％であった。
【００５０】
（ｃ）マスターバッチの作製
ポリオレフィン系樹脂（成分Ａ）である前記プロピレンポリマー粉１００重量部に対して、成分Ｂである揮発成分を５．１重量％含む高分子微粒子２６重量部とした以外は、実施例１と同様にして高分子微粒子が２０重量％であるアンチブロッキング剤マスターバッチを得た。表１にマスターバッチにおけるポリオレフィン系樹脂（成分Ａ）と高分子微粒子（成分Ｂ）の配合量を示した。
【００５１】
（ｄ）延伸フィルムの作製
実施例１と同様にしてフィルムを製膜した。フィルム物性を表２に示した。
【００５２】
比較例１
（ａ）高分子微粒子の合成
実施例１と同様にして高分子微粒子を合成した。続いて、実施例１と同様にして加圧スチームを吹き込み、蒸発してくるメタノール・水混合物をコンデンサーで回収した。重合液温度が９９℃に到達したところでスチームの吹き込みを終了し、高分子微粒子の水スラリーを得た。さらに定性ろ紙Ｎｏ．１を用いて得られた水スラリーを吸引ろ過し、揮発成分量４８重量％の高分子微粒子のウェットケーキを得た。
【００５３】
（ｂ）高分子微粒子に含まれる揮発成分量の調整
メルトインデックス２．３ｇ／１０分なるプロピレンポリマー粉１００重量部に対して、前記（ａ）で得られた揮発成分量４８重量％の高分子微粒子１９４重量部をナウタードライヤーに投入し、スチームによりジャケット温度１３４℃に調整し、内部を６６７Ｐａ（約５Ｔｏｒｒ）まで減圧して均一に攪拌しながら乾燥した。内部の試料の温度が１２０℃になった時点で乾燥を終了した。得られた高分子微粒子に含まれる揮発成分量は０．０５重量％であった。
【００５４】
（ｃ）マスターバッチの作製
ポリオレフィン系樹脂（成分Ａ）である前記プロピレンポリマー粉１００重量部に対して、成分Ｂである揮発成分を０．０５重量％含む高分子微粒子２５重量部とした以外は、実施例１と同様にして高分子微粒子が２０重量％であるアンチブロッキング剤マスターバッチを得た。表１にマスターバッチにおけるポリオレフィン系樹脂（成分Ａ）と高分子微粒子（成分Ｂ）の配合量を示した。
【００５５】
（ｄ）延伸フィルムの作製
実施例１と同様にしてフィルムを製膜した。フィルム物性を表２に示した。
【００５６】
表１及び２から分かるように、実施例１〜３は白斑点発生が少なく、外観が優れたフィルムを与えたのに対して、本発明の要件である高分子微粒子に含まれる揮発成分量を満足しなかった比較例１は白斑点発生が多く、外観が好ましくないフィルムを与えた。また、実施例１〜３は、透明性（Ｈａｚｅ）、透視感（ＬＳＩ）及び耐ブロッキング性においても問題はなかった。
【００５７】
【発明の効果】
本発明記載のアンチブロッキング剤マスターバッチは、ポリオレフィン系樹脂へのアンチブロッキング剤である高分子微粒子の分散が良好であり、また、そのアンチブロッキング剤マスターバッチからなるフィルムは物性が優れるため食品包装用、繊維包装用等、広範囲な用途のフィルムに好適に使用できる。
【００５８】
【表１】
マスターバッチにおけるポリオレフィン系樹脂（成分Ａ）と高分子微粒子（成分Ｂ）の配合量
0003714061.tif 000002
【００５９】
【表２】
フィルム物性
0003714061.tif 000003